(57)【特許請求の範囲】
【請求項１】
１次結晶粒子径が１００ｎｍ以下の金属酸化物半導体粒子、ＳＰ値が９（ｃａｌ／ｃｍ）１／２以上の溶剤中で測定したゼータ電位の絶対値が２０ｍＶ以上であり、かつ、平均粒子径が１００〜３０００ｎｍである加熱消滅性樹脂粒子、バインダー樹脂及び有機溶剤を含有し、前記加熱消滅性樹脂粒子の含有量が、前記金属酸化物半導体粒子に対して５〜１００重量％であり、前記加熱消滅性樹脂粒子は、架橋性モノマーを０．５重量％以上含有する重合性モノマーを重合してなる重合体からなることを特徴とする色素増感太陽電池電極形成用ペースト。
【請求項２】
加熱消滅性樹脂粒子は、粒子径のＣｖ値が３０％以下であることを特徴とする請求項１記載の色素増感太陽電池電極形成用ペースト。
【請求項３】
加熱消滅性樹脂粒子は、有機溶剤に対する膨潤倍率が１．５倍以下であることを特徴とする請求項１又は２記載の色素増感太陽電池電極形成用ペースト。
【請求項４】
請求項１、２又は３記載の色素増感太陽電池電極形成用ペーストの製造方法であって、
１次結晶粒子径が１００ｎｍ以下の金属酸化物半導体粒子、ＳＰ値が９（ｃａｌ／ｃｍ）１／２以上の溶剤中で測定したゼータ電位の絶対値が２０ｍＶ以上であり、かつ、平均粒子径が１００〜３０００ｎｍである加熱消滅性樹脂粒子、バインダー樹脂及び有機溶剤を混合する混合工程を有し、
前記混合工程において、前記加熱消滅性樹脂粒子をＳＰ値が９（ｃａｌ／ｃｍ）１／２以上の溶剤中に分散した状態で添加する
ことを特徴とする色素増感太陽電池電極形成用ペーストの製造方法。
【請求項５】
請求項１、２又は３記載の色素増感太陽電池電極形成用ペーストを塗工する工程、
前記色素増感太陽電池電極形成用ペーストを乾燥し、焼成することにより、多孔質金属酸化物半導体層を形成する工程、及び、
前記多孔質金属酸化物半導体層に増感色素を吸着させる工程を有する
ことを特徴とする色素増感太陽電池用光電極の製造方法。
【発明の詳細な説明】
【技術分野】
【０００１】
本発明は、高い光電交換効率を有する色素増感太陽電池を製造することが可能な色素増感太陽電池電極形成用ペースト、及び、該色素増感太陽電池電極形成用ペーストを用いた色素増感太陽電池用光電極の製造方法に関する。
【背景技術】
【０００２】
近年、環境問題の観点から、光エネルギーを電気エネルギーに変換することが可能な太陽電池が注目を集めている。現在実用化されている太陽電池の主流は単結晶、多結晶及び非結晶シリコンからなるシリコン系太陽電池であるが、これらは材料コストや製造プロセスにおけるエネルギーコストが高く、太陽電池の普及の大きな障害となっていた。
これに対して、色素増感太陽電池は、製造コストを低く抑えられることから、特に注目を集めている。また、色素増感太陽電池は、製造コストの低さや低環境負荷以外にも、カラフル性、軽量フレキシブル性、シースルー性等の既存シリコン太陽電池では実現が難しい付加価値を有している点でも優れている。
【０００３】
色素増感太陽電池は、増感色素を担持した酸化物半導体層及び透明導電層を有する光電極と、対向電極と、これらの電極の間に挟まれた電解質層とから構成されており、光電極に光が照射されると、増感色素が励起状態となって電子が放出され、この電子が酸化物半導体層を介して透明電極層に達することにより電気エネルギーが取り出される。
【０００４】
一方で、色素増感太陽電池は、製造コストが低いものの、光電変換効率が低いことが実用化の障害となっている。これに対して、色素増感太陽電池の受光面積を拡大し、電池の出力を大きくさせることが行われていたが、単に大面積化するだけでは、電池の内部抵抗の増大により電力の損失が生じ、結果的に変換効率の低下や形状因子（フィルファクタ（ＦＦ））が小さくなるという問題があった。
【０００５】
色素増感太陽電池では、増感色素の吸着量や、電解質中での電荷の移動度により光電変換効率が変化する。従って、光電変換効率を上げるためには、酸化物半導体層の空隙率を向上させることで表面積を大きくし、電解液をより移動しやすくする必要がある。
しかしながら、近年は電解液として、イオン液体等の高粘度のものが使用されることが多くなっており、このような場合は特に電解液の移動性が悪いものとなっていた。
【０００６】
これに対して、特許文献１には、色素増感型太陽電池等に使用される多孔質構造体の製造方法として、多孔質構造体形成粒子、増粘剤、添加剤（樹脂粒子等）及び溶媒等を含有する混合物を調製した後、基体上に付着させ、増粘剤及び添加剤を除去することにより空孔を形成する方法が開示されている。特許文献１では、添加剤の形状や大きさを適宜選択することにより、空孔の形状や大きさを制御することができるとしている。
しかしながら、特許文献１の方法では、添加剤が凝集することで、得られる多孔質構造体の空孔が不均一になるという課題が新たに生じていた。空孔が不均一になると、多孔質構造体に応力が掛かることで、クラック等を生じたり、効率的な光閉じ込め効果が得られず、光電変換効率が低下したりするという問題があった。
【先行技術文献】
【特許文献】
【０００７】
【特許文献１】特開２００６−３２４０１１号公報
【発明の概要】
【発明が解決しようとする課題】
【０００８】
本発明は、クラック等の不具合が発生せず、高い変換効率を有する色素増感型太陽電池が得られる色素増感太陽電池電極形成用ペースト、及び、該色素増感太陽電池電極形成用ペーストを用いた色素増感太陽電池用光電極の製造方法を提供することを目的とする。
【課題を解決するための手段】
【０００９】
本発明は、１次結晶粒子径が１００ｎｍ以下の金属酸化物半導体粒子、ＳＰ値が９（ｃａｌ／ｃｍ）１／２以上の溶剤中で測定したゼータ電位の絶対値が２０ｍＶ以上であり、かつ、平均粒子径が１００〜３０００ｎｍである加熱消滅性樹脂粒子、バインダー樹脂及び有機溶剤を含有し、前記加熱消滅性樹脂粒子の含有量が、前記金属酸化物半導体粒子に対して５〜１００重量％であり、前記加熱消滅性樹脂粒子は、架橋性モノマーを０．５重量％以上含有する重合性モノマーを重合してなる重合体からなる色素増感太陽電池電極形成用ペーストである。
以下に本発明を詳述する。
【００１０】
本発明者らは、鋭意検討の結果、色素増感太陽電池の電極形成用ペーストとして、所定の１次結晶粒子径を有する金属酸化物半導体粒子と、ＳＰ値（溶解度パラメーター）が９（ｃａｌ／ｃｍ）１／２以上の溶剤中で測定したゼータ電位の絶対値が２０ｍＶ以上であり、かつ、平均粒子径が１００〜３０００ｎｍである加熱消滅性樹脂粒子とを所定量含有するものを用いることで、加熱消滅性樹脂粒子の凝集が生じず、均一な空孔を形成できることから、高い光電変換効率を有する色素増感太陽電池を製造することが可能となることを見出し、本発明を完成させるに至った。
【００１１】
本発明の色素増感太陽電池電極形成用ペーストは、金属酸化物半導体粒子を含有する。
上記金属酸化物半導体粒子としては、酸化ケイ素、酸化チタン、酸化スズ、酸化亜鉛、酸化ジルコニウム、酸化ストロンチウム、酸化ニオブ、酸化セリウム、酸化タングステン、酸化アルミニウム、酸化インジウム、酸化ガリウム及び酸化イットリウムからなる群より選択される少なくとも１種の金属酸化物、又は、前記金属酸化物を含有する複合酸化物からなるものを用いることが好ましい。これらのなかでは、バンドギャップが広く、資源も比較的に豊富にあるという理由から、酸化チタン、酸化亜鉛等が好ましい。
【００１２】
上記金属酸化物半導体粒子が酸化チタン粒子である場合は、例えば、通常ルチル型の酸化チタン粒子、アナターゼ型の酸化チタン粒子、ブルッカイト型の酸化チタン粒子及びこれら結晶性酸化チタンを修飾した酸化チタン粒子等を用いることができる。
【００１３】
上記金属酸化物半導体粒子の１次結晶粒子径は上限が１００ｎｍである。１次結晶粒子径を１００ｎｍ以下とすることで、増感色素が吸着する表面積が拡大し、光エネルギーの吸収能力を高めることができる。好ましい下限は３ｎｍ、好ましい上限は５０ｎｍである。また、粒子径分布の異なる２種類以上の微粒子を混合してもよく、入射光を散乱させて光捕獲率を向上させる目的で、粒径の大きな、例えば１次結晶粒子径４００ｎｍ程度の金属酸化物半導体粒子を混合してもよい。なお、上記１次結晶粒子径は、ＳＥＭにより測定することができる。また、粒子径分布の異なる２種類以上の微粒子を混合してもよく、入射光を散乱させて光捕獲率を向上させる目的で、粒径の大きな、例えば、１次結晶粒子径４００ｎｍ程度の金属酸化物半導体粒子を混合してもよい。
【００１４】
上記金属酸化物半導体粒子の添加量の好ましい下限は上記色素増感太陽電池電極形成用ペーストに対して５重量％、好ましい上限は４０重量％である。上記添加量が５重量％未満であると、十分な厚みの金属酸化物半導体層を得ることができないことがあり、４０重量％を超えると、ペーストの粘度が上昇して平滑に印刷できないことがある。より好ましい下限は８重量％、より好ましい上限は３０重量％である。
【００１５】
本発明の色素増感太陽電池電極形成用ペーストは、加熱消滅性樹脂粒子を含有する。
上記加熱消滅性樹脂粒子としては、酸化チタン等の金属酸化物半導体が焼結し始める５００℃より低温にて分解・消滅するポリマー樹脂から構成される粒子であれば特に限定されず、例えば、ポリスチレン樹脂、ポリ（メタ）アクリレート樹脂、ポリエチレン樹脂、ポリプロピレン樹脂、ポリウレタン樹脂、塩化ビニル樹脂、ポリオキシアルキレン樹脂、ポリ（メタ）アクリロニトリル樹脂などを含有する粒子が挙げられる。この中でも、酸素原子を含む樹脂からなる粒子が好ましく、ポリオキシアルキレン樹脂を含有する粒子が特に好ましい。
ポリ（メタ）アクリレート樹脂など上記酸素原子を含む樹脂は、所定の熱が加えられると、燃焼反応を伴って分解消滅し、優れた加熱消滅性を発揮する。
上記ポリオキシアルキレン樹脂は、所定の温度に加熱することにより、低分子量の炭化水素、エーテル等に分解された後、燃焼反応や蒸発等の相変化によって消滅し、極めて優れた加熱消滅性を発揮する。
【００１６】
上記ポリオキシアルキレン樹脂としては特に限定されないが、ポリオキシプロピレン、ポリオキシエチレン又はポリオキシテトラメチレンを含有することが好ましい。これらのポリオキシアルキレン樹脂を含有しない場合、所望の加熱消滅性や粒子強度が得られないことがある。なかでも、ポリオキシプロピレンがより好適である。なお、適度な加熱消滅性及び粒子強度を得るためには、上記加熱消滅性樹脂粒子に含有されるポリオキシアルキレン樹脂のうち、５重量％以上がポリオキシプロピレンであることが好ましい。また、ポリオキシエチレンは、エチレングリコールを含むものとする。
【００１７】
上記ポリオキシアルキレン樹脂のうち市販されているものとしては、例えば、ＭＳポリマーＳ−２０３、Ｓ−３０３、Ｓ−９０３（以上、カネカ社製）、サイリルＳＡＴ−２００、ＭＡ−４０３、ＭＡ−４４７（以上、カネカ社製）、エピオンＥＰ１０３Ｓ、ＥＰ３０３Ｓ、ＥＰ５０５Ｓ（以上、カネカ社製）、エクセスターＥＳＳ−２４１０、ＥＳＳ−２４２０、ＥＳＳ−３６３０（以上、旭硝子社製）等が挙げられる。
【００１８】
上記ポリオキシアルキレン樹脂の数平均分子量としては特に限定されないが、数平均分子量の好ましい下限が３００、好ましい上限が１００万である。上記数平均分子量が３００未満であると、高い加熱消滅性を実現できないことがあり、１００万を超えると、高い粒子強度を実現できないことがある。
【００１９】
上記加熱消滅性樹脂粒子において、ポリオキシアルキレン樹脂の含有量の好ましい下限は５重量％である。５重量％未満であると、加熱消滅性を充分に実現できないことがある。
【００２０】
上記加熱消滅性樹脂粒子は、架橋性モノマーを含有する重合性モノマーを重合してなる重合体を含有することが好ましい。
上記架橋性モノマーを含有することによって、上記加熱消滅性樹脂粒子の圧縮強度を向上させることができる。また、上記架橋性モノマーを含有することによって、加熱消滅性樹脂粒子を有機溶剤に膨潤しないものとすることができる。
上記架橋性モノマーとしては特に限定されず、例えば、トリメチロールプロパントリ（メタ）アクリレート、エチレングリコールジ（メタ）アクリレート等のアクリル系多官能性モノマーや、ジビニルベンゼン、後述する官能基を２個以上もつマクロモノマー等が挙げられる。
【００２１】
上記架橋性モノマーを含有する重合性モノマーにおける上記架橋性モノマーの含有量は、０．５重量％以上であることが好ましい。これにより、有機溶剤への膨潤性を更に低減することができる。より好ましくは１〜３０重量％である。
【００２２】
上記加熱消滅性樹脂粒子は、更に、アクリルモノマー重合体を含有することが好ましい。上記アクリルモノマー重合体は、解重合しやすく熱分解性に優れており、特にポリオキシアルキレン樹脂と共存することにより、更に分解性を向上させることができる。
【００２３】
上記アクリルモノマー重合体としては特に限定されず、例えば、エチルアクリレート、プロピルアクリレート、ｎ−ブチルアクリレート、シクロヘキシルアクリレート、２−エチルヘキシルアクリレート、エチルメタクリレート、ブチルメタクリレート、メタクリル酸メチル、メタクリル酸ブチル、メタクリル酸イソブチル等の重合体が挙げられる。
また、トリメチロールプロパントリ（メタ）アクリレート等のアクリル系多官能性モノマーの重合体が好適に用いられる。
【００２４】
上記加熱消滅性樹脂粒子は、ＳＰ値が９（ｃａｌ／ｃｍ）１／２以上の溶剤中で測定したゼータ電位の絶対値が２０ｍＶ以上である。上記ゼータ電位の絶対値が２０ｍＶ以上を示す状態で金属酸化物半導体粒子及び有機溶剤と混合され、色素増感太陽電池電極形成用ペーストが調製されることにより、金属酸化物半導体粒子と加熱消滅性樹脂粒子が、あるいは加熱消滅性樹脂粒子同士が、有機溶媒中で互いに電気的に反発し合うため、色素増感太陽電池電極形成用ペースト中で加熱消滅性樹脂粒子が凝集することなく分散状態を保つことができる。
上記加熱消滅性樹脂粒子の分散性が保たれた色素増感太陽電池電極形成用ペーストを焼結することにより、空孔が均一に分布した独立孔を有する多孔質金属酸化物半導体層が得られることが本発明の特徴である。
【００２５】
樹脂粒子を用いて多孔質金属酸化物半導体層に空孔形成する方法はこれまでも報告されているが、一次結晶粒子径が１００ｎｍ以下の金属酸化物半導体粒子を用いる場合、その比表面積が極めて大きいため、電気的に中性である乾燥粉体状態の樹脂粒子を用いると、金属酸化物半導体粒子と樹脂粒子が、あるいは樹脂粒子同士が互いに色素増感太陽電池電極形成用ペースト中で凝集し、これを焼結しても空孔が均一に分布した独立孔を有する多孔質金属酸化物半導体層を得ることはできなかった。
上記加熱消滅性樹脂粒子のゼータ電位の絶対値が２０ｍＶに満たない場合、粒子間の反発力が小さいため、乾燥粉体を添加した場合と同様にペースト中で加熱消滅性樹脂粒子の凝集が起こる。上記ゼータ電位の絶対値は、３０ｍＶ以上であることがより好ましい。
また、金属酸化物半導体粒子と加熱消滅性樹脂粒子が電気的に反発するには、双方電位の正負が同じである必要がある。
なお、上記ゼータ電位は、ゼータ電位計又は動的光散乱光度計によって測定することができる。
【００２６】
上記ＳＰ値が９（ｃａｌ／ｃｍ）１／２以上の溶剤としては、例えば、水（ＳＰ値＝２３．４（ｃａｌ／ｃｍ）１／２、出典：ポリマーハンドブック３ｒｄエディション）、メタノール（以下同１４．５）、エタノール（１２．７）、プロパノール（１１．５）、ブタノール（１１．４）、ジメチルホルムアミド（１２．１）、ジメチルスルホキシド（１４．５）、メチルエチルケトン（９．３）、アセトン（９．９）等が挙げられる。
【００２７】
上記加熱消滅性樹脂粒子は、上記有機溶剤に２４時間浸漬させた場合の膨潤度が１．５倍以下である。上記膨潤度を１．５倍以下とすることでペースト中での粒子強度が保たれ、空孔を形成する機能を発現する。
上記膨潤度が１．５倍を超えると、ペースト中での樹脂粒子強度が低下し、金属酸化物半導体粒子と混合した際、剪断によって樹脂粒子が破壊されることがある。
上記膨潤度は１．２倍以下であることが好ましい。
なお、上記膨潤度は、計量した試料を所定の有機溶剤に添加し、２４時間静置後、最初に加えた試料の重量に対する試料に取り込まれた有機溶剤の重量の割合を算出することにより測定することができる。
また、上記有機溶剤とは、色素増感太陽電池電極形成用ペーストを作製する際に使用される有機溶剤のことをいう。
【００２８】
上記加熱消滅性樹脂粒子は、１００〜３５０℃の所定の温度に加熱することにより、１時間以内に９０重量％以上が消滅することが好ましい。
上記加熱消滅性樹脂粒子は、低温領域であっても極めて優れた分解性を示す。９０重量％以上が消滅に要する時間が１時間を超えると、多孔質樹脂フィルムの製造に用いる場合、多孔質樹脂フィルムの製造効率が低下することがある。１時間以内に消滅する部分が９０重量％未満であると、発熱量を減少し、変形を抑制する効果が不充分となることがある。
【００２９】
上記加熱消滅性樹脂粒子の平均粒子径は、下限が１００ｎｍ、上限が３０００ｎｍである。上記平均粒子径が１００ｎｍ未満であると、多孔質金属酸化物半導体層の光閉じ込め効果が得られず変換効率が低下したり、ハニカム構造が形成できず強度が低下することがあり、３０００ｎｍを超えると、得られる多孔質金属酸化物半導体層の強度が低下することがある。好ましい下限は１５０ｎｍ、好ましい上限は１５００ｎｍである。
【００３０】
上記加熱消滅性樹脂粒子は、粒子径のＣｖ値の好ましい上限が３０％である。上記粒径のＣｖ値が３０％を超えると、多孔質金属酸化物半導体層の空孔が均一にならず、得られる色素増感太陽電池の光電変換効率が低下することがある。上記粒子径のＣｖ値のより好ましい上限は、２５％である。
なお、上記粒径のＣｖ値は、平均粒子径ｍと標準偏差σから、下記式（１）により算出することができる。
Ｃｖ＝σ／ｍ×１００（％）    （１）
【００３１】
上記色素増感太陽電池電極形成用ペーストにおける上記加熱消滅性樹脂粒子の含有量の下限は、上記金属酸化物半導体粒子に対して５重量％、上限は１００重量％である。上記添加量が５重量％未満であると、光閉じ込め効果が得られず変換効率が低下したり、ハニカム構造が形成できず強度が低下したりする。１００重量％を超えると、得られる多孔質金属酸化物半導体層の強度が低下する。好ましい下限は１０重量％、好ましい上限は６０重量％である。
【００３２】
上記加熱消滅性樹脂粒子の製造方法としては特に限定されず、例えば、懸濁重合法、乳化重合法、分散重合法、ソープフリー重合法、ミニエマルジョン重合法等の従来公知の重合方法を用いて重合する方法等が挙げられる。
なかでも、ポリオキシアルキレン樹脂を含有する粒子の製造方法としては、ポリオキシアルキレンマクロモノマー又はポリオキシアルキレンマクロモノマーと他の重合性モノマーとの混合モノマーを重合する工程を有する方法が好ましい。なお、本明細書において、マクロモノマーとは、分子末端にビニル基等の重合可能な官能基を有する高分子量の線状分子のことをいい、ポリオキシアルキレンマクロモノマーとは、線状部分がポリオキシアルキレンからなるマクロモノマーのことをいう。
また、上記加熱消滅性樹脂粒子を重合する際、モノマーに分解促進剤が添加されてもよい。
【００３３】
本発明の色素増感太陽電池電極形成用ペーストは、バインダー樹脂を含有する。上記バインダー樹脂として、例えば、エチルセルロース等のセルロース系化合物、ポリビニルアルコール（ＰＶＡ）、ポリビニルブチラール（ＰＶＢ）、ポリエチレングリコール、ポリスチレン、アクリル樹脂、ポリ乳酸等が挙げられる。
【００３４】
本発明の色素増感太陽電池電極形成用ペーストは、有機溶剤を含有する。上記有機溶剤としては極性が高いものが好ましく、例えば、α−テレピネオール、γ−テレピネオール等のテルペン系溶剤、エタノール、イソプロピルアルコール等のアルコール系溶剤、上記アルコール系溶媒／炭化水素等の混合溶媒、ジメチルホルムアミド、ジメチルスルホキシド、テトラヒドロフラン等のへテロ化合物、水等が挙げられる。
【００３５】
本発明の色素増感太陽電池電極形成用ペーストを製造する方法としては、１次結晶粒子径が１００ｎｍ以下の金属酸化物半導体粒子、ＳＰ値が９（ｃａｌ／ｃｍ）１／２以上の溶剤中で測定したゼータ電位の絶対値が２０ｍＶ以上であり、かつ、平均粒子径が１００〜３０００ｎｍである加熱消滅性樹脂粒子、バインダー樹脂及び有機溶剤を混合する混合工程を有する方法を用いることができる。
上記混合の手段としては、例えば、２本ロールミル、３本ロールミル、ビーズミル、ボールミル、ディスパー、プラネタリーミキサー、自転公転式攪拌装置、ニーダー、押し出し機、ミックスローター、スターラー等を用いて混合する方法等が挙げられる。
【００３６】
上記混合工程において、前記加熱消滅性樹脂粒子をＳＰ値が９（ｃａｌ／ｃｍ）１／２以上の溶剤中に分散した状態で添加することが好ましい。このように、予め高極性の溶剤に分散させておくことによって、容易に加熱消滅性樹脂粒子と金属酸化物半導体粒子を均一に混合させることができる。このような効果は金属酸化物半導体粒子がＳＰ値の大きい溶媒中で安定に分散することに起因している。
【００３７】
本発明の色素増感太陽電池電極形成用ペーストを塗工する工程、前記色素増感太陽電池電極形成用ペーストを乾燥し、焼成することにより、多孔質金属酸化物半導体層を形成する工程、及び、前記多孔質金属酸化物半導体層に増感色素を吸着させる工程を有する方法によって色素増感太陽電池用光電極を製造することができる。このような色素増感太陽電池用光電極の製造方法もまた本発明の１つである。
【００３８】
本発明の色素増感太陽電池用光電極の製造方法は、色素増感太陽電池電極形成用ペーストを塗工する工程を有する。
上記色素増感太陽電池電極形成用ペーストを塗工する方法としては特に限定されないが、上記加熱消滅性樹脂粒子の形状を維持したまま塗工できることから、スクリーン印刷法を用いることが好ましい。
【００３９】
上記スクリーン印刷工程におけるスクリーン版の目開きの大きさ、スキージアタック角、スキージ速度、スキージ押圧力等については、適宜設定することが好ましい。
【００４０】
上記色素増感太陽電池電極形成用ペーストを塗工する工程は、一般的に透明導電層を形成した透明基板の該透明導電層上に塗工することによって行う。
【００４１】
上記透明基板としては、透明な基板であれば特に限定されないが、珪酸塩ガラス等のガラス基板等が挙げられる。また、上記ガラス基板は、化学的、熱的に強化させたものを用いてもよい。更に、光透過性を確保できれば、種々のプラスチック基板等を使用してもよい。
上記透明基板の厚さは、０．１〜１０ｍｍが好ましく、０．３〜５ｍｍがより好ましい。
【００４２】
上記透明導電層としては、Ｉｎ２Ｏ３やＳｎＯ２の導電性金属酸化物からなる層や金属等の導電性材料からなる層が挙げられる。上記導電性金属酸化物としては、例えば、Ｉｎ２Ｏ３：Ｓｎ（ＩＴＯ）、ＳｎＯ２：Ｓｂ、ＳｎＯ２：Ｆ、ＺｎＯ：Ａｌ、ＺｎＯ：Ｆ、ＣｄＳｎＯ４等が挙げられる。
【００４３】
本発明の色素増感太陽電池用光電極の製造方法は、色素増感太陽電池電極形成用ペーストを乾燥し、焼成することにより、多孔質金属酸化物半導体層を形成する工程を有する。
【００４４】
上記色素増感太陽電池電極形成用ペーストの乾燥及び焼成は、塗工する基板の種類等により、温度、時間、雰囲気等を適宜調整することができる。例えば、大気下又は不活性ガス雰囲気下、５０〜８００℃程度の範囲内で、１０秒〜１２時間程度行うことが好ましい。また、乾燥及び焼成は、単一の温度で１回又は温度を変化させて２回以上行ってもよい。
【００４５】
本発明の色素増感太陽電池用光電極の製造方法は、上記多孔質金属酸化物半導体層に増感色素を吸着させる工程を行う。
上記増感色素を吸着する方法としては、例えば、増感色素を含むアルコール溶液に、上記多孔質金属酸化物半導体層が形成された基板を浸漬した後、アルコールを乾燥除去する方法等が挙げられる。
【００４６】
上記増感色素としては、ルテニウム−トリス、ルテニウム−ビス型のルテニウム色素、フタロシアニンやポルフィリン、シアニジン色素、メロシアニン色素、ローダミン色素、キサンテン系色素、トリフェニルメタン色素等の有機色素が挙げられる。
【００４７】
このようにして得られた色素増感太陽電池用光電極は、対向電極と対向させて設置し、これらの電極の間に電解質層を形成することで、色素増感太陽電池セルを製造することができる。このようにして得られた色素増感太陽電池は、高い光電変換効率を達成することができる。
【発明の効果】
【００４８】
本発明によれば、高い光電交換効率を有する色素増感太陽電池を製造することが可能な色素増感太陽電池電極形成用ペースト、及び、該色素増感太陽電池電極形成用ペーストを用いた色素増感太陽電池用光電極の製造方法を提供できる。
【図面の簡単な説明】
【００４９】
【図１】実施例１で得られた色素増感太陽電池用光電極の多孔質金属酸化物半導体層の厚み方向の切断面を撮影したＳＥＭ写真である。
【図２】比較例１で得られた色素増感太陽電池用光電極の多孔質金属酸化物半導体層の厚み方向の切断面を撮影したＳＥＭ写真である。
【発明を実施するための形態】
【００５０】
以下に実施例を掲げて本発明を更に詳しく説明するが、本発明はこれら実施例のみに限定されるものではない。
【００５１】
（実施例１）
（加熱消滅性樹脂粒子の作製）
モノマー成分として、ポリオキシプロピレンジメタクリレート２０ｇ（ポリオキシプロピレンユニット数＝約４）、メタクリル酸イソブチル８０ｇを攪拌混合し、モノマー溶液を調製した。得られたモノマー溶液の全量を、乳化剤としてポリオキシエチレンアルキルエーテル１重量％を含む水溶液１００ｇに加え、攪拌分散装置を用いて攪拌し、乳化懸濁液を得た。
【００５２】
次に、攪拌機、ジャケット、還流冷却機及び温度計を備えた２リットルの重合器にイオン交換水８００ｇを仕込んだ後、重合器内を減圧し、容器内の脱酸素を行った後、窒素ガスにより圧力を大気圧まで戻し、重合器内部を窒素雰囲気とした。重合器を昇温して６０℃一定となったことを確認した後、重合開始剤として過硫酸アンモニウム１ｇを添加し１５分間攪拌した。この重合器内に、上記乳化懸濁液の２重量％（４ｇ）を一括して投入し、シード粒子の重合を開始した。約１５分でシード粒子の重合が完了したのを確認した後、残りの乳化懸濁液を２時間かけて滴下し、更に１時間熟成して重合を完了した。重合器を室温まで冷却して加熱消滅性樹脂粒子のエマルジョンを得た。
【００５３】
得られた加熱消滅性樹脂粒子の平均粒子径を測定したところ４８５ｎｍであった。なお、加熱消滅性樹脂粒子の平均粒子径（体積平均粒子径）は、動的光散乱式光度計（Ｐａｒｔｉｃｌｅ  Ｓｉｚｉｎｇ  Ｓｙｓｔｅｍｓ社製、「ＮＩＣＯＭＰ  ｍｏｄｅｌ  ３８０  ＺＬＳ−Ｓ」）を用いることにより測定した。
また、得られた加熱消滅性樹脂粒子エマルジョンをエタノールで希釈し、同上の動的光散乱計でゼータ電位を測定したところ、−４１ｍＶであった。
更に、得られた加熱消滅性樹脂粒子エマルジョンを、遠心分離機を用いて樹脂粒子を沈降させた後、溶媒をメチルエチルケトンに置換し、加熱消滅性樹脂粒子のメチルエチルケトン（ＭＥＫ）分散液（樹脂固形分濃度２０重量％）を得た。なお、加熱消滅性樹脂粒子のＭＥＫ中での膨潤度を、下記の方法で測定したところ、１．０５倍であった。
【００５４】
［膨潤度測定］
加熱消滅性樹脂粒子１ｇを遠沈管に計量し、ＭＥＫ３０ｇを添加する。２４時間静置後、遠心分離にて粒子を沈降させて上澄みの溶媒を捨てた。膨潤した加熱消滅性樹脂粒子の重量を計量し、下記式（２）にて膨潤度を求めた。
膨潤度（倍）＝（膨潤した加熱消滅性樹脂粒子の重量／最初に加えた加熱消滅性樹脂粒子の重量）  （２）
【００５５】
（色素増感太陽電池用光電極の作製）
酸化チタン粉末（１次結晶粒子径１５ｎｍ）２０重量部、エチルセルロース（和光純薬工業社製、ＥＣ１００）１０重量部、テルピネオール７０重量部、及び、得られた加熱消滅性樹脂粒子のＭＥＫ分散液（樹脂固形分濃度２０重量％）１５重量部を脱泡しながら混合した後、減圧してＭＥＫを蒸発させた。更に３本ロールを用いて均一に混合することにより酸化チタンペーストを調製した。
【００５６】
その後、ＦＴＯを積層したガラス基板に、得られた酸化チタンペーストをスクリーン印刷法によって塗工した。次いで、１５０℃で３０分間乾燥した後、５００℃で３０分間焼成することで酸化チタンからなる多孔質金属酸化物半導体層を作製した（膜厚：５μｍ）。更に、多孔質金属酸化物半導体層を形成したガラス基板を０．３ｍＭのルテニウム色素溶液中に２５℃で１日間にわたり浸漬することで、増感色素を吸着させて、洗浄、乾燥することにより、色素増感太陽電池用光電極を作製した。
【００５７】
（実施例２）
（加熱消滅性樹脂粒子の作製）
モノマー成分として、トリメチルプロパントリメタクリレート５ｇ、メタクリル酸メチル９５ｇ、重合開始剤としてイソブチロニトリル１ｇを攪拌混合し、モノマー溶液を調製した。得られたモノマー溶液の全量を、ポリビニルアルコール（ＰＶＡ）１重量％と亜硝酸ナトリウム０．０２重量％との水溶液９００重量部に加え、ホモジナイザーを用いて１００００ｒｐｍにて１分間攪拌し、乳化懸濁液を得た。
【００５８】
次に、攪拌機、ジャケット、還流冷却機及び温度計を備えた２リットルの重合器を用い、重合器内を減圧し、容器内の脱酸素を行った後、窒素ガスにより圧力を大気圧まで戻し、重合器内部を窒素雰囲気とした。この重合器内に、得られた乳化懸濁液の全量を一括して投入し、重合器を６０℃まで昇温して重合を開始した。４時間重合した後、重合器を室温まで冷却して加熱消滅性樹脂粒子のエマルジョンを得た。
【００５９】
得られた加熱消滅性樹脂粒子の平均粒子径を測定したところ１３４０ｎｍであった。また、得られた加熱消滅性樹脂粒子エマルジョンをエタノールで希釈し、ゼータ電位を測定したところ、−２８ｍＶであった。
更に、得られた加熱消滅性樹脂粒子エマルジョンを、遠心分離機を用いて樹脂粒子を沈降させた後、溶媒をエタノールに置換し、加熱消滅性樹脂粒子のエタノール分散液（樹脂固形分濃度２０重量％）を得た。なお、加熱消滅性樹脂粒子の膨潤度（エタノール中）を、測定したところ、１．０６倍であった。
【００６０】
（色素増感太陽電池用光電極の作製）
得られた加熱消滅性樹脂粒子のエタノール分散液（樹脂固形分濃度２０重量％）を用いた以外は、実施例１と同様に酸化チタンペースト、多孔質金属酸化物半導体層（膜厚：５μｍ）及び色素増感太陽電池用光電極を作製した。
【００６１】
（実施例３）
実施例１の（色素増感太陽電池用光電極の作製）において、酸化チタン粉末（１次結晶粒子径１５ｎｍ）２０重量部、エチルセルロース（和光純薬工業社製、ＥＣ１００）１０重量部、テルピネオール７０重量部に対し、加熱消滅性樹脂粒子のＭＥＫ分散液（樹脂固形分濃度２０重量％）を８０重量部添加したこと以外は、実施例１と同様にして、酸化チタンペースト、多孔質金属酸化物半導体層（膜厚：５μｍ）及び色素増感太陽電池用光電極を作製した。
【００６２】
（実施例４）
実施例１の（色素増感太陽電池用光電極の作製）において、酸化チタン粉末（１次結晶粒子径１５ｎｍ）２０重量部、エチルセルロース（和光純薬工業社製、ＥＣ１００）１０重量部、テルピネオール７０重量部に対し、加熱消滅性樹脂粒子のＭＥＫ分散液（樹脂固形分濃度２０重量％）を８重量部添加したこと以外は、実施例１と同様にして、酸化チタンペースト、多孔質金属酸化物半導体層（膜厚：５μｍ）及び色素増感太陽電池用光電極を作製した。
【００６３】
（実施例５）
実施例１の（色素増感太陽電池用光電極の作製）において、酸化チタン粉末（１次結晶粒子径１５ｎｍ）２０重量部に代えて、酸化亜鉛粉末（１次結晶粒子径１２ｎｍ）２０重量部を用いたこと以外は、実施例１と同様にして、酸化亜鉛ペースト、多孔質金属酸化物半導体層（膜厚：７μｍ）及び色素増感太陽電池用光電極を作製した。
【００６４】
（比較例１）
加熱消滅性樹脂粒子として、ポリスチレンパウダーを用いた。
このポリスチレンパウダーについて、無作為に抽出した１００個の粒子径を測定し、その平均粒子径を求めたところ、５１０ｎｍであった。また、このポリスチレンパウダーをエタノールで希釈しようとしたところ、一部が凝集したままであった。更に、このポリスチレンパウダーのエタノール懸濁液について、動的光散乱計を用いてゼータ電位を測定したところ、−１ｍＶであった。
【００６５】
（色素増感太陽電池用光電極の作製）
酸化チタン粉末（１次結晶粒子径１５ｎｍ）２０重量部、エチルセルロース（和光純薬工業社製、ＥＣ１００）１０重量部、テルピネオール７０重量部、及び、ポリスチレンパウダー３重量部を脱泡しながら混合した後、更に３本ロールを用いて均一に混合することにより酸化チタンペーストを調製した。その後実施例１と同様の手順で多孔質金属酸化物半導体層（膜厚：６μｍ）及び色素増感太陽電池用光電極を作製した。
【００６６】
（比較例２）
比較例１の（色素増感太陽電池用光電極の作製）において、ポリスチレンパウダーの添加量を３重量部から６重量部に変更した以外は比較例１と同様にして、酸化チタンペースト、多孔質金属酸化物半導体層（膜厚：６μｍ）及び色素増感太陽電池用光電極を作製した。
【００６７】
（比較例３）
（加熱消滅性樹脂粒子の作製）
モノマーの乳化懸濁液を作製する際に、ホモジナイザーの回転数を１０００ｒｐｍとして１分間攪拌した以外は実施例２と同様にして加熱消滅性樹脂粒子を作製した。
その結果、得られた加熱消滅性樹脂粒子の平均粒子径を測定したところ５６６０ｎｍであった。また、得られた加熱消滅性樹脂粒子エマルジョンをエタノールで希釈し、ゼータ電位を測定したところ、−２９ｍＶであった。
更に、得られた加熱消滅性樹脂粒子エマルジョンを、遠心分離機を用いて樹脂粒子を沈降させた後、溶媒をエタノールに置換し、加熱消滅性樹脂粒子のエタノール分散液（樹脂固形分濃度２０重量％）を得た。なお、加熱消滅性樹脂粒子の膨潤度（ＭＥＫ中）を、測定したところ、１．０５倍であった。
【００６８】
（色素増感太陽電池用光電極の作製）
得られた加熱消滅性樹脂粒子のエタノール分散液（樹脂固形分濃度２０重量％）を用いて、実施例１と同様にして酸化チタンペースト、多孔質金属酸化物半導体層（膜厚：５μｍ）及び色素増感太陽電池用光電極を作製した。
【００６９】
（比較例４）
実施例１の（色素増感太陽電池用光電極の作製）において、得られた加熱消滅性樹脂粒子のＭＥＫ分散液（樹脂固形分濃度２０重量％）の添加量を１５重量部から２００重量部に変更した以外は実施例１と同様にして、酸化チタンペースト、多孔質金属酸化物半導体層（膜厚：５μｍ）及び色素増感太陽電池用光電極を作製した。
【００７０】
（比較例５）
実施例１の（色素増感太陽電池用光電極の作製）において、得られた加熱消滅性樹脂粒子のＭＥＫ分散液（樹脂固形分濃度２０重量％）１５重量部を添加しなかった以外は実施例１と同様にして、酸化チタンペースト、多孔質金属酸化物半導体層（膜厚：５μｍ）及び色素増感太陽電池用光電極を作製した。
【００７１】
（比較例６）
実施例５の（色素増感太陽電池用光電極の作製）において、得られた加熱消滅性樹脂粒子のＭＥＫ分散液（樹脂固形分濃度２０重量％）１５重量部を添加しなかった以外は実施例１と同様にして、酸化チタンペースト、多孔質金属酸化物半導体層（膜厚：７μｍ）及び色素増感太陽電池用光電極を作製した。
【００７２】
＜評価＞
実施例及び比較例で得られた色素増感太陽電池電極形成用ペースト（酸化チタンペースト、酸化亜鉛ペースト）、多孔質金属酸化物半導体層及び色素増感太陽電池用光電極について以下の評価を行った。結果を表１に示した。
【００７３】
（１）色素増感太陽電池電極形成用ペーストの分散性
得られた色素増感太陽電池電極形成用ペーストを目開き５μｍのメッシュにてろ過し、メッシュ上に残留する凝集物の有無を確認した。
【００７４】
（２）空孔の均一性
得られた多孔質金属酸化物半導体層について、ＳＥＭを用いて厚み方向の切断面を撮影し、得られた写真から１００個分の空孔を無作為に抽出し、その空孔について２個以上が連結して連続孔を形成している空孔の数を調べ、「連結に関わる空孔の数」を計数した後、下記式（３）により「連続孔を形成する空孔の割合」を算出した。
連続孔を形成する空孔の割合（％）＝（連結に関わる空孔の数／１００）×１００  （３）
連続孔を形成する空孔の割合が１０％以下のものを○、１０％を超えるものを×とした。
なお、実施例１で得られた色素増感太陽電池用光電極の多孔質金属酸化物半導体層の厚み方向の切断面を撮影したＳＥＭ写真を図１に、比較例１で得られた色素増感太陽電池用光電極の多孔質金属酸化物半導体層の厚み方向の切断面を撮影したＳＥＭ写真を図２に示した。
【００７５】
（３）強度（クラック発生等）
上記ガラス基板上に作成した多孔質金属酸化物半導体層の表面ＳＥＭ写真について、任意の１０００μｍ四方の領域にクラックが発生しているか確認した。
【００７６】
（４）色素増感太陽電池セルの評価
０．４ＭのＴＰＡＩ（テトラプロピルアンモニウムヨーダイド）、０．０５ＭのＩ２、メトキシプロピオニトリルからなる電解質を得られた色素増感太陽電池用光電極の多孔質金属酸化物半導体層上に形成した。更に、対向電極を電解質を介して色素増感太陽電池用光電極と重ね合わせるように固定した後、側面をエポキシ系接着剤で封止することにより色素増感太陽電池セルを作製した。
【００７７】
得られた色素増感太陽電池セルについて、電流−電圧特性を測定した。具体的には、Ａ．Ｍ１．５、１００ｍＷ／ｃｍ２の擬似太陽光を用いて、開放電圧（Ｖｏｃ）、短絡電流（Ｊｓｃ）、フィルファクタ（ＦＦ）、光電変換効率（Ｅｆｆ）を測定した。
なお、比較例２及び比較例４で得られた色素増感太陽電池用光電極については、電極に生じたクラックが大きく、電流値が計測されなかった。
【００７８】
【表１】
0005703088.tif 000002
【産業上の利用可能性】
【００７９】
本発明によれば、クラック等の不具合が発生せず、高い変換効率を有する色素増感型太陽電池が得られる色素増感太陽電池電極形成用ペースト、及び、該色素増感太陽電池電極形成用ペーストを用いた色素増感太陽電池用光電極の製造方法を提供できる。
【図１】
0005703088.tif 000003
【図２】
0005703088.tif 000004